#1. a) actinote b) vert conifère froid at clair c) gris clair (léger ton vert) d) bloc erratique trouvé à Saint-Philémon, Québec #2. a) agate b) vert pelouse foncé c) gris clair (léger ton vert) d) Maria, Gaspésie, Québec #3. a) amazonite b) turquoise accentué c) blanc (reflet turquoise) d) Lac Sairs, Abitibi, Québer 4. ai améthyste b) violet ci gris lilas clair d) Thunderbay, Ontarjo, Canada #5. a3 amiante b) gris foncé (reflet vert) c) gris clair (reflet vert) d) Société Asbestos Ltée, Thetford-les-Mines, Québec #6, a) amiante bieue ou crocidclite b; bleu gris fonce cl bleu gris pâle d) Eriqualand, brique du Sud #7. ai amiante massive b) vert jaune pâle c) jaune vert très påle d) Mine Canadian Refractories, Kilmar, Québec #8. a) anal cime b) blanc (reflet gris) ci gris clair d) carrière De-Mix, Mont Saint-Hilaire, Québec #9. a) andalousite b) gris brun clair c) gris clair d) Bimbowrie, Austraile #10. a) anorthosite bi gris clair c) beige gris très, très clair d) Oka, Québec #11. a) anorthosite b) gris foncé c) gris moyen d) Jonquière, Québec #12. a) apophyllite b) blanc c) blanc d) Mine 6aspé Copper, Gaspé, Ouébec #13. a) argile b) vert gris pâle c) vert gris pâle d) Miguasha, Saspésie, Québec #14. a) baryte b) blanc rosé c) blanc d) Mine Niobec, Saint-Honoré, Québec #15. a) bauxite ci beige rosé d) Guyane française #16. a) bioxyde de titane c) blanc d) NL Chem Canada Inc., Québec i17. a) bornite b) brun rouge ci brun rouge d) Lac Musset, Québec #18. a) calcite c) blanc d) Compagnie Calcite du Nord, Saint-Eugène de Mistassini, Québec *19. a) calcite b) jaune crème très clair ci blanc d) carrière De-Mix, Pontiac, Québac #20. a) calcite fluorescente b) blanc (reflet gris) c) blanc (reflet jaune) d) Bancrott, Ontario, Canada #21. a) cérite b) gris brun foncé c) gris clair (léger ton brun) d) Jamestown, Colorado, Etats-Unis #22. a) chalcocite b) gris fer foncé c) gris fer foncé d) Butte, Montana, Etats-Unis #23. a) chalcopyrite c) gris foncé (léger ton vert) d) Centre de recherche des Mines NGranda, Montréal, Québac #24. a) chalcopyrite b) jaune laiton, à éclat métallique c) gris +oncé d) Mine Noranda, Noranda, Québec #25. a) charbon b) noir c) noir (ten brun) d) rive du fleuve Saint Laurent, Québer, Québec #26. a) chrome c) gris clair, à éclat métallique #27. a) chromite b gris foncé c) gris foncé d) Black Lake, Québec #28. a) chrysocolle b) vert turquoise clair c) vert turquoise très clair d) Mexique #29. a) ciment c) gris froid moyen d) Union des carrières, Limoilou, Québec *30. a) concentré de cuivre (Cu-FeS) c) brun chocolat moyen iton gris) d) Centre de recherche des Mines Noranda, Montréal , Québec #31. a) concentré de zinc (Zn0-Fe0) (S04) c) brun rouge d) Zinc Electrolytic du Canada #32. a) corindon b) gris moyen c) gris clair d) Transvaal, Afrique #33. a) cryolithe b) blanc c) blanc d) Ivigtut, Groenland #34. a) cuivre b) brun rouge c) brun rouge d) inconnue #35. a) diopside b) gris clair c) beige clair d) Mont-Orford, Québec #36. a) dolomie b) gris clair c) gris clair a) Shewferville, Québec *37. a) épidote massive b) vert brun c) vert brun d) Baie lames, Guébec #38. a) érythrine b) rose lilas accentué e) rose lilas clair d) Guatémala #39. a) feldspath b) blanc c) blanc d) Baraute, Abitibi, Québec #40. a) fluorine b) incolore c) incolore d) Ohio, Etats-Unis *41. a) fluorine b) jaune très pâle c) blanc (léger reflet jaune) d) Ohio, Etats-Unis #42. a) fluorine b) vert fluore très clair [genre vert menthe fraid] c) gris très clair d) Mine Rogers, Madoc, Ontario, Canada #43. a) fluorine b) violet rouge c) gris très clair di Ohio, Etats-Unis i44. a) fluorine b) violet et blanc c) gris très clair d) Compagnie Saint-Lawrence Fluorspar, Terre-Neuve, Canada #45. a) fluorine b) jaune très clair c) blanc (léger reflet jaune) d) Compagnie Saint-Lawrence Fluorspar, Terre-Neuve, Canada #46. a) fluorine b) blanc (reflet rose) c) blanc (reflet gris) d) Compagnie Saint-Lawrence Fluorspar, Terre-Neuve, Canada *47. a) fluorine b) gris lilas pâle c) gris pâle (léger ton lilas) d) Compagnie Saint-Lawrence Fluorspar, Terre-Neuve, Canada #48. a) fluorine b) lilas rosé c) gris très clair (ton lilas) d) Compagnie Saint-Lawrence Fluorspar, Terre-Neuve, Canada #49. a) fluorine b! rose clair c) blanc (léger reflet rose) d) Compagnie Saint-Lawrence Fluorspar, Terre-Neuva, Canada *50. a) galène b) gris foncé, à éclat métallique c) gris foncé, à éclat métallique d) Trail, Colombie-Britannique, Canada #51. a) gneiss à biotite b) gris noir, à éclat vitreux doré c) gris foncé d) Abitibi, Québec #52. a) gneiss granitique b) beige rouge c) rose moyen (iéger ton brun) d) Lac Beauport, Québec #53. a) goethite c) orange rouille d) Red Mils, Québec #54. a) graphite b) gris foncé, à éclat métallique c) gris foncé, à éclat métallique d) Grenville, Québec #55. a) grenat almandin b) rouge brun foncé c) rouge brun moyen d) Gore Mountain, New-York, Etats-Unis #56. a) grès b) brun rosé moyen (léger ton violet) c) brun rosé moyen (léger ton violet) d) Percé, Gaspésie, Québec #57. a) halite bi incolore c) incolore di Mine Seleine, iles-de-la Madeleine, Québec #58. a) hématite ci brun rouge foncé d) Red Mill, Québec #59. a) hypersthène b) noir c) gris brun moyen d) Lac Saint-Jean, Québec #60. a) jade b) rouge orangé foncé c) orange rouge di Chine #61. ai labrador b) gris noir ci gris moyen d) Lac Saint-Jean, Québec #62. a) magnétite D) gris foncé, à éclat métallique ci gris foncé d) fosse du Labrador, Québec *63 a) malachite b) vert menthe accentué c) vert menthe clair d) Centre de recherche, Mines Noranda, Montréal, Québec #64. a) malachite b) variété rubanée de vert menthe accentué c) vert menthe clair et brillant d) air, Afrique *65. a) mica b) brun doré, à éclat vitreux c) ambre clair, à éclat vitreux d) Hincks, Québec #66. ai microciine bi blanc reflet gris) c) blanc (reflet gris) d) Buckingham, Québec #67. a) molybdénite b) gris moyen, à éclat métallique c) gris moyen, à éclat métallique d) Mine Anglo Qmerican, Lamotte, Québec #68. a) nickel c) gris brun foncé, à éclat métallique d) inconnue #69. a) obsidienne ou verre volcanique bi gris fumée très foncé, quasi noir c) gris clair d) Arkansas, Etats-Unis #70. ai ocre c) orange d) Saint-Fabien-de-Panet, Québec #71. a) olivine b) gris clair c) gris très clair d) Mont Hibert, Gaspésie #72. a) or b) jaune d'or, à éclat métallique c) Abitibi, Québec #73. a) orpiment b) jaune orangé vif c) jaune orangé vif d) Nevada, Etats-Unis *74. a) orthose b) beige rosé clair c) beige très clair d) mine près de Buckingham, Québec #75. a) oxyde de fer c) noir d) Red Mill, Québec *76. a) oxyde de zirconium c) beige clair d) Tam Ceramic Inc. , Québec #77. a! pechblende b) brun chocolat moyen (ton rouge bordeau) c) brun chocolat au lait moyen d) Yeilowknife, Canada #78. a3 pentlandite b) gris fer foncé, à éclat métallique argent et jaune d'or c) gris fer foncé d) Compagnie Inco, Sudbury, Canada i79. a) péridotite b) gris moyen c) gris brun moyen (reflet vert) d) Thetford-les-Mines, Québec #80. a) pyrochlore c) brun rouge d) carrière De-Mix, Mont Saint Hilaire, Québec #81. a) pyrolusite b) noir 'léger ton brun) c) noir (léger ton brun) d) probablement Nouvelle-Ecosse *82. a) pyrrhotine b; brun gris foncé, à éclat métallique jaune d'or c) gris foncé d) Compagnie Inco, Sudbury, Canada *83. a) pyrrhotine nickellifère b) gris fer foncé, à éclat métallique argent et jaune d'or c) gris fer foncé d) Compagnie Inco, Sudbury, Canada #84. a) quartz cristallin b) incolore d) Bonsecours, Québec #85. a) quartz b) rose clair c) gris très clair d) inconnue #86. a) schiste (formation de Sillery; b) rouge brun moyen iton violet) c) brun rouge clair (ton violet) d) Cap Rouge, Québec #87. a) schiste (formation de Oilleryì b) rouge brun c) brun rosé d) Berthier-Sur-Mer, Québec *88. a) schiste séricite b) gris clair (refiet vertu c) gris très, très clair d) Magog, Québec i89. a) sélénium c) gris foncé, à éclat métallique d) Minéraux Noranda Inc., Montréal, Québec #90. a) sérandite b) beige (léger ton orangé rosé; c) rose clair d) carrière De-Mix, Mont Saint-Hilaire, Québec #91. a) serpentine b) vert jaune c) jaune vert clair d) Thetford-les Mines, Québec i92. ai sidérose b) brun caramel (ton gris) c) beige orangé clair d) carrière De-Mix, Mont Saint-Hilaire, Québec *93. a) silicate de zirconium c) blanc (très léger reflet jaune) d) Compagnie Siai, Montréal, Québec #94. a) silice c) gris très clair d) Saint-Urbain, Québec 95. a) smaltine b) gris fer foncé, à éclat métallique argent c) gris foncé d) Cobalt, Canada 9t. a sodalite b. bleu froid clair c) gris clair (léger ton bleu) d) Bancroft, Canada 97. a) sodalite b) bleu indigo c) gris clair (léger ton bleu) d) possiblement Afrique 98. a) soufre b) jaune brillant c) jaune brillant d) inconnue 99. a) spodumène b) vert pàle c) gris clair d) Québec Lithium Company, Baraute, Québec 100. a) stéatite b) gris clair froid; bâtons mesurant 1/2" x 4 7/8" x 1/8" c) gris clair di East Broughton, Québec 101. a) stéatite b) vert conifère clair c) blanc d) East Broughton, Québec 102. a) stibine b) gris foncé, à éclat métallique argent et bleu ci gris foncé d) Consolidated Durham Mine, St.-Seorges, Canada 103. a) sulfure de cobalt b) gris foncé, à éclat métallique c) gris foncé, à éclat métallique d) Cobalt, Canada 104. a) sulfure de nickel b) gris foncé c) gris foncé d) Sudbury, Canada 105. a) sylvite b) incolore c) incolore d) Strassfurt, Allemagne 106. a) tellurium c) gris foncé, à éclat métallique d) Minéraux Noranda Inc., Montréal, Québec 107. a) trémolite b) brun moyen (ton v SYSTEME DE COULEURS MINERALES ET DES TONALITES APPARIEES; SON APPLICATION DANS LES MATERIAUX MODERNES D'ARCHITECTURE couleur obtenue numéro minéral / procédé de production minéral: #83 / procédé de production: a) blanc 1 0#1037 C: 1 g # H3PO4 80 ml / trempage: b) gris vert 2 sem. / séchage sur plaque chauffante (hum.) / couleur du a) solide b) liquide minéral: #101 / procédé de production: a) blanc 2 0#1204 C: 2 g + H3P04 50 ml f trempage: b) noir 2 sem. / séchage sur plaque chauffante (hum.) / couleur du a) solide b) liquide minéral: #62 f procédé de production: a) blanc 3 3 g + H3P04 80 ml J trempage: 2 sem. f séchage b) gris sur plaque chauffante (hum.) // couleur du a) solide b) liquide minéral: #62 / procédé de production: a) blanc 4 011037 C: 1 g + H3PO4 50 ml / trempage: b) gris 2 sem. / séchage sur plaque chauffante (hum.) / couleur du a) solide b) liquide minéral: #71 / procédé de production: blanc 5 45 g + H3PO4 100 ml / trempage: 3 sem. / séchage sur plaque chauffante (hum.) minéral: #71 / procédé de production: a) blanc 6 0#982 C: 1 g + H3PO4 80 ml I trempage: b) noir vert 2 sem. / séchage sur plaque chauffante (hum.) / couleur du a) solide b) liquide minéral: #33 / procédé de production: blanc 7 4 g + H3PO4 50 mi / trempage: 2 sem. / séchage sur plaque chauffante (hum.) minéral: #13 / procédé de production: a) blanc 8 1 g + H3PO4 50 ml / trempage: 2 sem. / b) brun séchage sur plaque chauffante (hum.) / couleur du a) solide b) liquide minéral: #11 / procédé de production: blanc 9 0#1037 C: .30 g + H3PO4 50 ml / trempage: 2 sem. / séchage sur plaque chauffante (hus.) minéral: #22 / procédé de production: a) blanc 10 4 g + H3PO4 100 mi / trempage: 2 sem. f séchab) gris ge sur plaque chauffante (hum.) / couleur du a) solide b) liquide minéral: #106 f procédé de production: blanc légèrement 11 150 g de pâte de verre (sodalime) est collecté laiteux à 1 état de fusion dans la fournaise (1200 C) sur une tige de métal I 1 g de tellurium est saupoudré à la surface du verre i le tout est réintroduit dans la fournaise et fondu à la flamme à 1200 OC f puis, la collecte est déta chée de la tige de métal / refroidissement f dépôt dans un four / 0#1000 C / refroidisse ment lent au four minéral: #89 / procédé de production: blanc transparent 12 2 masses indépendantes de 150 g de pâte de verre (sodalime) sont collectées à l'état de fusion (1200 C) dans la fournaise, sur deux tiges de métal indépendantes / 2 g de sélénium sont saupoudrés à la surface d'une seule face d'une des collectes, qui est recouverte par l'autre collecte, emprisonnant le pigment en sandwich I puis, le tout est réintroduit dans la fournaise et fusionné à la flamme à 1200 C pour faire un tout i puis, la collecte résultante est détachée des tiges de métal / dépot de cette collecte sur une plaque de céramique biscuitée dans un four en atmosphère normale de 0#1000 C / on éteint le four / le verre y refroidit jusqu'à 0 C minéral: #98 , procédé de production: blanc très 13 1 g est saupoudré sur 150 g de pâte de verre cristallin (sodalime), qui a été collectée à à l'état de fusion dans la fournaise (1200 C) sur une tige de métal I puis, le tout est réintroduit dans la fournaise et fondu à la flamme à 1200 C / puis, la collecte est détachée de la tige de métal minéral: #113 I procédé de production: a) blanc 14 4 g + H3PO4 20 ml i trempage: 3 j I séchage: b) brun ambré sur plaque chauffante (hum.i I couleur du a) solide b) liquide minéral: #48 i procédé de production: a) blanc 15 2 g + H3PO4 20 ml / trempage: 3 j / séchage b) brun chocolat sur plaque chauffante (hum.) / couleur du a) liquide b) solide minéral: #98 / procédé de production: blanc laiteux 16 1 g + 5 g pyrex / broyage manuel / chauf fage: 5 C par min de 011245 C + maintien pendant 1 h i refroidissemen: 5 C par min jusqu'à l'air ambiant / le tout en atmosphère d'air naturel minéral: #36 / procédé de production: blanc 17 2 g + H3PO4 20 ml / trempage: 3 j / séchage sur plaque chauffante (hum.) minéral: #65 / procédé de production: blanc 18 4 g + H3PO4 50 ml / trempage: 4 sem. / séchage sur plaque chauffante (hum.) minéral: #74 / procédé de production: blanc 19 2 g + H3PO4 20 ml / trempage: 3 j / séchage sur plaque chauffante (hum.) minéral: #88 / procédé de production: blanc 20 2 g + H3PO4 20 ml / trempage: 3 j / séchage sur plaque chauffante (hum.) minéral: #19 J procédé de production: blanc laiteux 21 4 g + H3PO4 40 ml / trempage: 1 sem. / séchage (reflet brun) sur plaque chauffante (hum.) minéral: #5 i procédé de production: ivoire (ton 22 3 g + 1 cc encre d'imprimerie blanc transjaune) parent / broyage mécanique / 1 impression sur papier blanc glacé / irradié au rayonnement # à 22.8 Mrad minéral: #15 S procédé de production: crème très clair 23 3 g + HCl 25 ml i trempage: 5 j J séchage sur plaque chauffante: 1 g + 1 cc d'encre d'impri merie blanc transparent / broyage mécanique i 1 impression sur papier blanc glacé / irradié au rayonnement γ à 22.8 Mrad minéral: #5 / procédé de production: crème clair 24 3 g + HF 20 ml / trempage: 24 h i séchage dans une étuve à 37 C: .50 g + 1 cc encre d'im primerie blanc transparent i broyage manuel / 1 impression sur papier blanc glacé / irradié au rayonnement γ à 11.4 Mrad minéral: #106 J procédé de production: crème clair 25 150 g de pâte de verre (sodalime) est collecté et laiteux à l'état de fusion dans la fournaise (1200 C) sur une tige de métal / 1 g de tellurium est saupoudré à la surface du verre I le tout est réintroduit dans la fournaise et fondu à la flamme à 1200 C / puis, la collecte est dé tachée da la tige de métal minéraux:#5 +#16 +#98 / procédé de production: crème clair 26 .50 g + .50 g + .50 g / 871 C / 1 h minéral: #5 I procédé de production: crème 27 3 g + H2S04 20 ml / trempage: 24 h I séchage sur plaque chauffante: .50 g + 1 cc encre d'imprimerie blanc transparent / broyage manu el / 1 impression sur papier blanc glacé / ir radié au rayonnement γ à 11.4 Mrad minéral: #5 i procédé de production: crème orangé 28 50 g + HC1 200 ml ou amiante entièrement re couverte de HCl i trempage: 1 sem. / séchage sur plaque chauffante: .50 g + Na2CO3 .50 g + HNO3 40 ml / trempage: 5 j / séparation du liquide et du solide i séchage sur bain de sable / le liquide est irradié au rayonnement γ à 64.7 Mrad minéral: #67 / procédé de production: crème (tons vert 29 poudre finement broyée et chauffée de et gris) 0#537 C: .50 g + H2SO4 15 ml / trempage: 2 j / séchage lent sur plaque chauffante: .15 g + 6 cc polymer à béton + 0.18 cc cata lyseur + 1.5 millième de g cobalt 6/. + 2 g ciment Portland / broyage manuel / moulage / durcissement / irradié au rayonnement γ à 18.85 Mrad minéral: #67 6 procédé de production: crème sombre (tons 30 poudre finement broyée et chauffée de vert et gris) 0#760 C: 4 g + H3PO4 20 ml / trempage: 3 j / séchage sur plaque chauffante minéral: #106 / procédé de production: crème gris et 31 la partie arrondie d'une éprouvette en pyrex laiteux est amenée à l'état de fusion avec une torche oxyacétylinique f puis, 5 g de tellurium est saupoudré sur la surface en fusion I le tout est immédiatement ramené à l'état de fusion avec la torche / le refroidissement à l'air ambiant est immédiat minéral: #6 / procédé de production: crème gris (léger 32 4 g + HC1 100 ml / trempage: 2 sem. / séchage ton brun) sur plaque chauffante: .50 g + 1 cc encre d'imprimerie blanc transparent / broyage méca nique 1 1 impression sur papier blanc glacé / irradié au rayonnement @ à 17.91 Mrad minéraux: #4 + #98 f procédé de production: lilas très clair 33 2 g + 2 g / 704 C / 1 h / irradié au rayon nement γ à 64.7 Mrad minéral: #4 t procédé de production: lilas plus pro- 34 100 C / 1 h I poudre irradiée au rayonnement noncé que le γ à 122.984 Mrad lilas clair minéral: #47 / procédé de production: lisas 35 1000 C / 1 h / poudre irradiée au rayonnement γ à 64.7 Mrad minéral: #47 I procédé de production: lilas prononcé 36 1000 C / 1 h / poudre irradiée au rayonnement γ à 64.7 Mrad minéral: *44 1 procédé de production: lilas rosé très, 37 2 g + HC1 20 ml / trempage: 3 j / séchage sur très clair plaque chauffante / irradié au rayonnement électronique à 302,831 rad minéral: #44 / procédé de production: lilas rosé (ton 38 2 g + HC1 20 ml / trempage: 3 j @ séchage sur gris) très, très plaque chauffante / irradié au rayonnement clair γ à 64.7 Mrad minéral: #44 / procédé de production: lilas rosé très, 39 1000 C / 1 h / poudre irradiée au rayonnement très clair électronique à 302,831 rad minéral: #109 / procédé de production: lilas rosé 40 3 g + HNO3 100 ml / trempage: 4 ans / séchage sur plaque chauffante minéraux: #58 + #16 i procédé de production: i g #58 + 2 g #16: lilas rosé clair 41 0#704 OC très léger ton gris) # lilas rosé plus 42 0#926 C sombre minéral: #44 / procédé de production: lilas rosé moyen 43 1000 C / i h / poudre irradiée au rayonnement (léger reflet γ à 482.984 Mrad gris) minéraux: #53 + #16 / procédé de production: - .50 g #53 + 1.50 g #16; lilas clair 44 0# 260 C qui va vers 45 0# 537 C le lilas (ton rouge) 46 0# 648 C plus intense 47 0# 704 OC - 1 g #53 + 1.50 g #16: lilas foncé 48 0# 260 C qui va vers 49 0# 537 C le lilas foncé (ton 50 0# 648 C rouge) 51 0# 704 C minéral: #27 / procédé de production: a) lilas gris 52 4 g + H2S04 100 ml ; trempage: 4 ans / séchage clair b) gris sur plaque chauffante / couleur du a) liquide ou brun foncé b) solide minéraux: #98 + #4 i procédé de production: lilas gris foncé 53 2 g + 2 g / 704 C / 1 h / irradié (reflet rosé) au rayonnement γ à 424.7 Mrad minéral: #95 / procédé de production: lilas rosé très 54 0#1037 C: .30 g + HNO3 50 ml / trempage: 2 prononcé I vert sem. / séchage sur plaque chauffante i irradié pelouse foncé au rayonnement γ à 424.7 Mrad minéral: *95 / procédé de production: lilas ros plus 55 3 g + HCl 80 ml i trempage: 2 sem. / séparaintense et accen- tion du liquide et du solide J séchage sur tué / vert pelouse plaque chauffante i le liquide est irradié plus intense et au sayonnament γ à 424.7 Mrad accentué minéral: #38 J procédé de production: violet clair 56 232 C ; 10 min minéraux: #63 + #16 / procédé de production: violet pastel 57 .50 g *53 + 1 3 *16 1 0# 760 C prononcé minéral: *53 i procédé de production: 0#1093 C: violet de plus 57.1 1 g + .25 g suie d'huile de mazoute i # broyage en plus # 37.2 1 g + .50 g suie d'huile de mazpute / # broyage noirâtre 57.3 1 g + 1 g suie d'huile de mazoute / broyage minéral: #40 I procédé de production: violet 58 1 g @ í cc peinture émail synthétique blanc transparent pour l auto / broyage manuel i ap plication sur une pièce de tcle @ carosserie mesurant 1" x 1" / irradié au rayonnement γ à 360 Mrad minéral: #44 ! procédé de production: violet plus foncé 59 pierre entièrement recouverte de HCl 20 ml / que le violet trempage: 2 sem. / irradiée au rayonnement γ à 5.7 Mrad / séchage sur bain de sable minéraux: *48 + #98 I procédé de production: violet très 60 2 g + 2 g / 704 C / 1 h / irradié au accentué rayonnement γ à 424.7 Mrad minéral: #41 / procédé de production: violet très 61 815 C / 1 h i pierre irradiée au rayonnement intense à a 64.7 Mrad minéral: #49 / procédé de production: violet plus 62 1000 C i 1 h / poudre irradiée au rayonnement intense γ à 122.984 Mrad minéral: #41 / procédé de production: violet sombre t3 1 g + 1 cc peinture émail synthétique blanc et accentué transparent pour l'auto / broyage manuel J ap plcation sur une pièce de tôle à carosserie mesurant 1" x 1" / irradié au rayonnement γ à 7.54 Mrad minéral: #47 / procédé de production: violet foncé 64 1 g + 1 cc peinture émail synthétique blanc transparent pour l'auto / broyage manuel / ap plication sur une pièce de tôle à carosserie mesurant 1" x 1" / irradié au rayonnement γ à 57.4 Mrad minéral: #47 / procédé de production: violet foncé 65 2 g + HCl 20 ml / trempage: 3 j / / séchage sur plaque chauffante / irradié au rayonnement γ à 18.85 Mrad minéral: #47 / procédé de production: violet foncé 66 2 g + NHO3 20 ml / trempage: 3 j / séchage sur plaque chauffante / irradié au rayonnement γ à 18.35 Mrad minéral: #49 / procédé de production: violet foncé 67 2 g + HNO3 20 ml J trempage: 3 j i séchage sur plaque chauffante / irradié du rayonnement γ à 18.85 Mrad minéral: *41 I procédé de production: violet foncé 68 5 g pierres + 13.74 g ciment Portland + I t.50 cc eau J malaxage J moulage / durcisse I ment J 0#315 C i refroidissement / irradié au rayonnement γ à i8.85 Mrad J couleur des # pierres violet très foncé 69 5 g pierres + 13.74 g ciment Portiand + 6.50 cc eau J malaxage / moulage I durcis sement J 0#704 @C J refroidissement J irradié au rayonnement γ à 18.85 Mrad / couleur des pierres minéral: #75 I procédé de production: violet sombre at 70 10 g + 10 g NaCl / 0#926 C / refroidissefoncé ment lent au four minéral: X9n I procédé de production: violet foncé 71 Ot 1037 C: .30 g + HCi 50 ml i trempage: 2 sem. J séparation du liquide et du solide J ie liquide, séché à l'état de poudre, est chauffé sur une plaque chauffante de 0#371 C minéral: #48 i procédé de production: violet très foncé 72 pierre enrobée de pate i 871 C / 1 @ h et saturé irradiée au rayonnement γ à 424.7 Mrad minéral: #41 / procédé de production: 1 g + 1 cc peinture émail synthétique blanc transparent pour l'auto J broyage manuel / ap plication sur une pièce de tôle à carosserie mesurant 1" x 1" / irradié au rayonnement γ h: violet rosé moyen 73 10 Mrad 4 violet rouge vif 74 57.4 Mrad minéral: #40 / procédé de production: violet rouge 75 815 C / 1 h / pierre irradiée au rayonne ment γ à 424.7 Mrad minéral: *41 / procédé de production: violet rouge 76 5 g pierres + 1.74 g ciment Portland + 6.50 cc eau / malaxage J moulage i durcis- sement / irradié au rayonnement # à 18.85 Mrad / couleur des pierres minéraux: #44 + #98 J procédé de production: violet rouge 77 2 g + 2 g / 704 C / 1 h / irradié moyen (ton gris) au rayonnement γ à 424.7 Mrad minéral: #110 / procédé de production: a) violet rouge vif 78 0#871 C: .20 g + H3PO4 100 ml / trem b) brun foncé page: 4 ans / séchage sur plaque chauffente (hum.) / couleur du a) liquide b) aclide minéral: #81 / procédé de production: violet rouge très 79 1 g + 5 g poudre de verre (spruce pine batch) prononcé / broyage manuel / dépôt sur une plaque de # céramique biscuitée / chauffage dans un # four de 0#1000 C en atmosphère normale / # refroidissement lent au four un peu plus foncé 80 irradiation au rayonnement γ à 9.88 Mrad minéral: #48 / procédé de production: violet rouge très 81 1000 C / 1 h / poudre irradiée au rayonnement prononcé γ à 424.7 Nrad minéral: #41 / procédé de prduction: violet rouge très 82 pierre irradiée au rayonnement electronique à prononcé 155,082 rad, puis au rayonnement γ à 148.4 Mrad minéral: #47 / procédé de production: violet rouge très 83 1000 C / 1 h / poudre irradièe au rayonnement prononcé γ à 424.7 Mrad minéral: #47 / procédé de production: violet rouge foncé 84 2 g + 20 ml éther / séchage naturel / irradié au rayonnement γ à 18.85 Mrad minéral: #47 / procédé de production: violet rouge foncé 85 2 g + NH4OH 20 ml / séchage naturel / irradié au rayonnement γ à 18.85 Mrad minéral: #41 / procédé de production: violet rouge très 86 815 C / 1 h / pierre irradiée au rayonnement foncé γ à 424.7 Mrad minéral: #42 / procédé de production: violet rouge 87 5 g pierres + 13.74 g clment Portland + 6.50 sombre cc eau / malaxage / moulage / durcissement / 0#1037 C / refroidissement / irradié au rayonnement γ à 18.85 Mrad / couleur: pierres minéraux: #18 + #53 / procédé de production: #53 0#1093 C violet purpurin 88 1 g #53 + .50 g #18 / broyage # violet purpurin 89 1 g #53 + 1.50 g #18 / broyage très, très clair minéral: #109 / procédé de production: violet purpurin 90 irradié au rayonnement γ à 242.804 Mrad minéral: #81 / procédé de production: a) violet purpurin 91 110 g + H3PO4 150 ml / trempage: 2 sem. / séb) violet purpurin paration du liquide et du solide / séchage sur plus intense et plaque chauffante du ler liquide J reprise du foncé c) noir solide résiduel et ajout de H3PO4 150 ml / trempage: i sem. J ébullition sur plaque chauffante pendant 2 j / séparation du 2e li qui de et du solide J séchage sur plaque chauf fante (hum.) / couleur du a) ler liquide b) 2e liquide c) solide minéral: #81 / procédé de production: a) violet purpurin 92 1000 C / 12 h: 60 g + H3PO4 200 ml / dépôt intense b) vieux immédiat sur plaque chauffante / ébullition rose (ton lilas) pendant 2 j J séparation du liquide et du soc) noir brun (ton lide J séchage sur plaque chauffante (hum.) J violet accentué) couleur du a) 1er liquide b) 2e liquide solide minéraux: *98 + #43 j procédé de production: violet brun 93 l g + 1 g / 926 C J t h / irradié au rayon nement γ à 425.65 Mrad minéraux: #98 + #41 / procédé de production: violet brun 94 1 g + 1 g / 926 C / 1 h / irradié au rayonnement γ à 425.65 Mrad minéral: #98 + #42 / procédé de production: violet brun fonce 95 l g + l g J 926 OC J l h I irradié au rayonnement y à 425.65 Mrad minéraux: #98 + #53 / procédé de production: #53 0#760 C: violet brun foncé 96 2 g #53 + 2 g #98 / 871 C / 1 h violet foncé ton 97 2 g #53 + 6 9 #98 I 871 OC / i h brun accentué) violet foncé (ton 98 2 g #53 + 12 g #98 I 871 C / i h brun + accentué) # violet foncé (ton 99 2 g #53 + 24 g #98 / 871 C / 1 h brun + accentué) minéral: #43 / procédé de production: violet gris très 100 815 C / 1 h / irradié au rayonnement intense γ à 424.7 Mrad minéral: #43 / procédé de production: violet gris foncé 101 l g + l cc peinture émail synthétique blanc transparent pour l auto i broyage manuel / ap- application sur une pièce de tôle à carosseris mesurant 1" x 1" / irradié au rayonnement γ à 36 Mrad minéraux: #98 + #4 / procédé de production: violet purpurin 1O2 2 g + 2 g / 704 C I 1 h I irradié au rayonclair t gris violet nement électronique à 302,831 rad minéral: #95 / procédé de production: violet / pourpre 103 3 g + H3PO4 80 ml / trempage: 2 sem. / sé blanc chage sur plaque chauffante (hum.) minéral: #40 / procédé de production: violet bleu 104 pierre irradiée au rayonnement électronique à 155,082 rad et au rayonnement γ à 148.4 Mrad minéral: #41 / procédé de production: violet bleu 105 1 g + 1 cc peinture émail synthétique blanc transparent pour l'auto / broyage manuel / ap plication sur une pièce de tôle à carosserie mesurant 1" x 1" / irradié au rayonnement γ à 360 Mrad minéraux: #48 + #98 / procédé de production: violet bleu moyen 106 2 g + 2 g / 704 C / 1 h / irradié au rayonnement γ à 64.7 Mrad minéral: #95 / procédé de production: violet bleu sombre 107 0# 1037 C: .30 g + HCl 50 ml / trempoage: 2 sem. / séparation du liquide et du solide / séchage sur plaque chauffante / irradié au rayonnement # à 64.7 Mrad minéral: #8 / procédé de production: 2 g + Na2CO3 2 g: violet bleu (ton 108 0# 982 C + 1 h à 982 C rouge) 109 0#1037 C + 1 h à 1037 C minéral: #41 / procédé de production: violet bleu (ton 110 pierre irradiée au rayonnement électronique à rouge) très 164,800 rad, puis au rayonnement γ à 148.4 saturé Mrad minéral: #57 / procédé de production: violet bleu 111 2 g + Na2CO3 2 g / 0# 593 C + 1 h à 593 C. / (reflet gris) irradié au rayonnement γ à 424.7 Mrad minéraux: #73 + #38 / procédé de production: bleu mauve 112 1 g + 1 g / 232 C/ 10 min minéral: #38 / procédé de production: bleu mauve 113 1 g + 1 g suie d'os animal / 232 C /10 min minéraux: #87 + #38 / procédé de production: bleu mauve 114 1 g + 1 g / 232 C / 10 min minéraux: #111 + #38 / procédé de production: bleu mauve 115 1 g + 1 g / 232 C / 10 min minéraux: #58 + #38 / procédé de production: bleu mauve 116 1 g + 1 g / 232 C / 10 min minéral: #34 / procédé de production: bleu violet 117 100 g + HNO3 100 ml / trempage: 5 m. / séchage naturel: 4 g + NH4OH 20 ml / séchage naturel minéraux: #41 + #98 / procédé de production: bleu violet 118 1 g + 1 g / 926 C / 1 h / irradié au rayon nement γ à 65.65 Mrad minéraux: #42 + #98 / procédé de production; bleu violet 119 1 g + 1 g / 926 C / 1 h / irradié au rayon nement γ à 65.65 Mrad minéral: t97 I procédé de production: bleu violet intense 120 pierre irradiée au rayonnement γ à 482.984 et profond Mrad minéral: #97 / procédé de production: bleu vioilet très 121 815 C / 1 h / pierre irradiée au rayonnement intense γ à 424.7 Mrad minéral: #14 / procédé de production: bleu violet très 122 0# 1093 C/ poudre irradiée au rayonnement intense γ à 64.7 Mrad minéral: t38 / procédé de production: bleu violet sombre 123 1 g + 5 g pyrex i broyage manuel I chauffa (zones vert ge: 5 C par min de 0#1245 C + maintien penpomme) I dant 1 h i refroidissement: 5 C par min jus qu à l'air ambiant t le tout en atmosphère d'air naturel # plus sombre 124 irradiation au rayonnement γ à 4.94 Mrad minéral: #95 i procédé de production: bleu violet foncé i25 2 g + Na2CO3 2.50 g / 1037 C / 1 h minéral: #67 / procédé de production: a) bleu très foncé 126 pierre enrobée de påte / 871 C / 30 min: et très intense dégagée de la pate et recouverte de HNO3 80 ml (reflet violet) I trempage: 1 sem. / dépot sur plaque chaufb) gris fante i maintien en état d'ébullition jusqu'au séchage complet / couleur du a) liquide b) solide minéral: #22 I procédé de production: a) bleu très clair 127 0-i 1037 C: 1 g + H2SO4 50 mi / trempage: 2 b) vert menthe sem. / séparation du liquide et du solide / clair (ton bleu) séchage sur plaque chauffante / couleur du a) liquide b) solide minéral: #28 / procédé de production: bleu très clair 128 2 g + H3PO4 20 ml / trempage: 3 j / séchage sur plaque chauffante (hum.) minéral: #30 I procédé de production: a) bleu clair 129 4 g + H3P04 50 ml I trempage: 4 sem. I séchage b) gris foncé sur plaque chauffante (hum.) / couleur du a) liquide b) solide minéral: #64 / procédé de production: bleu clair 130 2 g + H3PO4 20 ml / trempage: 3 j / séchage sur plaque chauffante (hum.) minéral: *67 / procédé de production: bleu mitoyen entre 131 poudre finement broyée et chauffée de 0#@537 C: le bleu clair et .50 g + HNOx 15 ml / trempage: 2 j / séchage le jaune clair lent sur plaque chauffante bleu clair 132 poudre finement broyée et chauffée de 0#593 OC: .50 g + NHO3 15 ml / trempage: 2 j / séchage lent sur plaque chauffante minéral: #95 i procédé de production: bleu pastel (sous 133 0#1037 C: .60 g + HCl 100 ml / trempage: 4 ans un vert-de-gris / séchage sur plaque chauffante irisé) minéral: #28 / procédé de production: at bleu 134 2 g + HNO3 25 ml i séparation du liquide et du b) vert menthe solide / séchage naturel / couleur du a li quide b) solide minéral: #42 / procédé de production: bleu 135 815 C / 1 h / pierre irradiée au rayonnement γ à 64.7 Mrad minéral: #66 / procédé de production: bleu 136 2 g + Na2CO3 2 g / 0# 871 C + 1 h à 871 C minéral: #92 i procédé de production: bleu 137 2 g + Na2CO3 2 g / 0# 871 C + 1 h à 871 C / irradié au rayonnement γ à 64.7 Mrad minéral: #109 / procédé de production: a) bleu 138 0# 1037 C:.50 g + H3PO4 80 ml / trempage: 2 b) gris sem. / séchage sur plaque chauffante (hum.) i couleur du a) liquide b) solide minéral: #70 / procédé de production: 2 g + Na2CO3 2 g: bleu 139 0# 815 C + 1 h à 815 C de divers tons 140 0# 871 C + 1 h à 871 OC # 141 0# 926 C + 1 h à 926 C # 142 0# 982 C + 1 h à 982 C # 143 0# 1037 C+ 1 h à 1037 C minéral: t99 / procédé de production: bleu intense 144 2 g + Na2CO3 2 g i 0# 926 oC + 1 h à 926 C / irradié au rayonnement électronique à 162,431 rad minéral: #110 f procédé de production: a) bleu intense 145 t g + H2SE4 50 ml / trempage: 2 sem. I sépab) bleu intense ration du liquide et du solide i séchage sur plaque chauffante / couleur du a) liquide b) solide minéral: #64 / procédé de production: bleu intense 146 2 9 + HNO3 25 ml / séchage naturel minéral: #67 / procédé de production: bleu très intense 147 3 g de poudre finement broyée + HNOx 30 ml I trempage: 3 j / séchage sur plaque chauffante minéral: #67 / procédé de production: bleu très intense 148 poudre finement broyée + chauffée de 0# 593 C: 1 .50 g + HCl 15 ml / trempage: 2 j J séchage lent sur plaque chauffante bleu très intense 149 poudre finement broyée + chauffée de 0#648 C: 1 .50 g + HCl 15 ml / trempage: 2 j i séchage lent sur plaque chauffante bleu très intense 150 poudre finement broyée + chauffée de 0#704 C: .50 g + HCl 15 ml / trempage: 2 j / séchage lent sur plaque chauffante minéral: #67 / procédé de production: bleu très intense 151 poudre finement broyée + chauffée de 0#482 C: | .50 g + H2SO4 15 ml / trempage: 2 j I séchage lent sur plaque chauffante bleu très intense 152 poudre finement broyée + chauffée de 0t593 C: | .50 g + H2S04 15 ml / trempage: 2 j / séchage lent sur plaque chauffante bleu très intense 153 poudre finement broyée + chauffée de 0#648 C: 1 .50 g + H2SO4 15 al / trempage: 2 j I séchage lent sur plaque chauffante bleu très intense 154 poudre finement broyée + chauffée de 0#704 C: .50 g + H2SO4 15 ml / trempage: 2 j i séchage lent sur plaque chauffante minéral: #67 / procédé de production: bleu très intense 155 pierre chauffée de 0#760 OC + 6 h à 760. C J prélèvement des cristaux formés à la surface de la pierre: .30 g de cristaux + HNO3 25 ml / trempage: 2 j / séchage sur plaque chauffante bleu très intense 156 pierre chauffée de 0#760 C + 6 h à 760 C / prélèvement des cristaux formés à la surface I de la pierre: .30 g de cristaux + HNOz 20 ml + | HCl S ml / trempage: 2 j I séchage sur plaque I chauffante bleu très intense 157 pierre chauffée de Ot. 760 C+ 6 h à 760 C / prélèvement des cristaux formés à la surface i de la pierre: .30 g de cristaux + HNO3 15 ml + I HCl 10 ml / trempage: 2 j / séchage sur plaque I chauffante bleu très intense 158 pierre chauffée de 0#760 O.C' + 6 h à 760. C / prélèvement des cristaux formés à la surtace i de la pierre: .30 g de cristaux + HNO3 10 ml + I HCl 15 ml / trempage: 2 j / séchage sur plaque # chauffante bleu très intense 159 pierre chauffée de 0#760 C + 6 h a 760 C / prélèvement des cristaux formés à la surface de la pierre: .30 g de cristaux + HNOz 5 ml + HCl 20 ml / trempage@ 2 j / séchage sur plaque chauffante minéral: #67 / procédé de production: bleu très intense 160 pierre enrobée de pâte / 871 C / 30 min / refroidissement / la pierre est dégagée de la påte et broyée: 2 g de poudre + HNO3 100 ml / trempage: 1 sem. / dépôt sur plaque chauffan te / entrée en ébullition, puis séchage lent sur plaque chauffante minéral: #67 / procédé de production: bleu trés intense 161 pierre recouverte de HNO3 20 ml / trempage: 3 j / séchage sur plaque chauffante minéral: #99 / procédé de production: bleu très intense 162 2 g + Na2CO3 2 g / 926 C / 1 h minéral: #67 / procédé de production: bleu très intense 163 3 g de poudre finement broyée + HNO3 30 ml / trempage: 3 j / séchage sur plaque chauffante / irradié au rayonnement # à 64.7 Mrad minéral: #95 / procédé de production: bleu foncé 164 1 g + Na2CO3 1.50 g / 982 C / 1 h minéral: #42 / procédé de production: bleu très foncé, 165 pierre irradiée au rayonnement électronique à saturé [quasi 155,082 rad, puis au rayonnement # à 360 Mrad noir] minéral: #14 / procédé de production: bleu / rose lilas 166 0#1037 C/ irradié au rayonnement γ à 64.7 Mrad minéral: #14 / procédé de production: bleu / rose clair 167 926 C / poudre irradiée au rayonnement γ à 64.7 Mrad minéral: #14 / procédé de production: a) bleu / noir 168 0#1037 C: .30 g + H3PO4 50 ml / trempage: b) blanc 2 sem. / séchage sur plaque chauffante (hum.) / couleur du a) liquide b) solide minéral: #42 / proc6dé de production: bleu indigo 169 815 C / 1 h / pierre irradiée au rayonnement γ à 424.7 Mrad minéral: #97 / procédé de production: bleu indigo 170 815 C / 1 h / pierre irradiée au rayonnement γ à 64.7 Mrad minéral: #90 / procédé de production: moirage: bleu 171 1 g + 5 g pyrex / broyage manuel / chauffaindigo / gris clair ge: 5 C par min de 0#1245 C + maintien pen / brun rosé clair dant 1 h / refroidissement: 5 C par min jus / brun rosé moyen qu'à l'air ambiant / le tout en atmosphère d'air naturel minéral: #97 / procédé de production: bleu indigo plus 172 pierre irradiée au rayonnement γ à 360 Mrad intense et foncé que le bleu indigo minéral: #97 J procédé de production: bleu indigo plus 173 pierre placée pour une période de 7 j sous irintense et foncé radiation, directement à la sortie du faisceau que le bleu indigo primaire d'un générateur de rayons X (radia tion du cuivre, 20 mA, 40 kV) minéral: #64 J procédé de production: bleu indigo intense 174 2 g + H2SO4 20 ml J séchage naturel minéral #67 / procédé de production: bleu indigo très 175 3 g de poudre finement broyée + HNO3 30 ml / intense trempage: 3 j / séchage sur plaque chauffante / irradié au rayonnement γ à 424.7 Mrad minéral: #67 , procédé de production: bleu indigo foncé 176 poudre finement broyée et chauffée de 0# 593 C: .50 g + H2SO4 15 mi J trempage: 2 j J séchage lent sur plaque chauffante: .15 g + 6 cc polymer à béton + 0.18 cc catalyseur + 1.50 millième de g cobalt 6% J broyage + malaxa- ge manuels J moulage J durcissement i irradia tion au rayonnement w à 18.85 Mrad minéral: #96 / procédé de production: 2 g + Na2CG3 2 g: bleu indigo foncé 177 0# 815 C + 1 h à 815 C # 178 0# 871 C + 1 h à 871 C minéral: *41 i procédé de production: bleu indigo foncé 179 pierre chauffée à 65 oC / 2 h J refroidisse- ment à l'air ambiant / irradié au rayonnement # à 2.26 Mrad minéral: #41 J procédé de production: bleu indigo foncé 180 pierre enrobée de pâte / 65 C J 2 h / re froidissement à l'air ambiant I irradiée au rayonnement γ à 2.26 Mrad minéral: #41 J procédé de production: bleu indigo très 181 pierre enrobée de pâte J 65 C J 2 h / dépot foncé immédiat à -20 C pendant 2 h / irradiée au rayonnement γ à 2.26 Mrad minéral: #41 I procédé de production: bleu indigo très 182 pierre enrobée de pâte i 65 C J 2 h i irrafoncé (léger ton diée au rayonnement γ à 2.26 Mrad gris) minéral: #41 J procédé de production: bleu indigo très 183 5 g pierres + 13.74 g ciment Portland + foncé 6.50 cc eau / malaxage i moulage J durcisse ment / 0# 1037 C/ refroidissement / irradié au rayonnement # à 18.85 Mrad / couleur des pierres minéral #42 / procédé de production: bleu cobalt 184 5 g pierres + 13.74 g ciment Portland + 6.50 cc eau / malaxage i moulage / durcisse ment / irradié au rayonnement γ à 18.85 Mrad / couleur des pierres minéral: #95 / procédé de production: bleu cobalt intense 185 1 g + 6.50 g poudre de verre (spruce pine et foncé batch) f broyage manuel / dépot sur une pla I que de céramique biscuitée i chauffage dans un four de 0#1000 C en atmosphère normale / re # froidissement lent au four # bleu cobalt un 186 irradié au rayonnement γ à 2.47 Mrad peu plus foncé minéral: *41 / procédé de production: bleu de prusse 187 pierre chauffée à 65 C / 2 h I irradiée à foncé l'état chaud au rayonnement a à 2.26 Mrad minéral: #28 / procédé de production: bleu outremer 188 2 g + NH4OH 20 mg / séchage naturel minéral: #46 / procédé de production: bleu outremer 189 5 g pierres + 13.74 g ciment Portland + 6.50 cc eau J malaxage f moulage J durcisse ment / 0# 1093 C/ refroidissement / irradié au rayonnement γ à 18.85 Mrad minéral: #95 / procédé de production: bleu outremer 190 1 g + Na2CO3 2.50 g / 982 C / 1 h / irradié intense au rayonnement γ à 64.7 Mrad minéral: #41 I procédé de production: bleu outremer foncé 191 pierre refroidie à -20 C pendant 2 h / irra (léger ton violet) diée à l'état froid au rayonnement γ à 2.26 Mrad minéral: #41 / procédé de production: bleu outremer foncé 192 pierre enrobée de pâte et refroidie à -20 C (léger ton violet) pendant 2 h / irradiée à l'état froid au rayonnement γ à 2.26 Mrad minéral: #41 i procédé de production: bleu outremer foncé 193 pierre est chauffée à 65 C J 2 h / dépât im (léger ton violet) médiat à -20 C pendant 2 h / irradié à l'état froid au rayonnement γ à 2.26 Mrad minéral: #95 / procédé de production: bleu outremer foncé 194 1 g + 5 g pyrex / broyage manuel f chauffa (ton gris) ge: 5 C par min de 0#1245 C + maintien pen dant 1 h / refroidissement: 5 oC par min jus qu à l'air ambiant / le tout en atmosphère # d'air naturel # bleu outremer plus 195 irradié au rayonnement γ à 4.94 Mrad foncé (reflet rouge) minéral: #19 / procédé de production: bleu azur très, 196 1 g + 5 g pyrex / broyage manuel / chauffa très pâle ge: 5 C par min de 0#1245 C + maintien pen dant 1 h I refroidissement: 5 C par min jus qu'à l'air ambiant / le tout en atmosphère d'air naturel minéral: #34 I procédé de production: bleu azur påle 197 pierre recouverte de 1000 ml d'acide acétique i séchage naturel I prélèvement des cristaux foraès à la surface de la pierre: 4 g cris taux + NH4OH 20 ml / séchage naturel minéral: #109 / procédé de production: bleu azur clair 198 4 g + K2CO3 1 g / 0# 815 C minéral: #4 i procédé de production: bleu azur plus 199 2 g + Na2CO3 2 g f 0# 982 C + 1 h à 982 OC clair que le / irradié au rayonnement électronique à bleu azur clair 162,431 rad minéral: #9 / procédé de production: bleu azur clair 200 irradié au rayonnement γ à 65 Mrad: .81 g + Na2CO3 1.31 g / 926 C / 1 h minéral: *n2 f procédé de production: bleu azur clair 201 4 g + H2SO4 100 ml f trempage: 2 sem. f sépa ration du liquide et du solide / séchage sur plaque chauffante / le liquide est irradié au rayonnement électronique à 162,431 rad minéral: #17 / procédé de production: bleu azur clair 202 815 C / 1 h: 1 g | H2SO4 40 ml / trempage: 14 j / séchage sur plaque chauffante minéral: i17 f procédé de production: a) bleu azur clair 203 l g + HNO3 10 ml I trempage: 6 j i séparation b) vert pomme moyen du liquide et du solide / séchage naturel / (ton gris) couleur du a) liquide b) solide minéral: #109 / procédé da production: bleu azur clair 204 2 g + K2CO3 1 g / 0# 871 C minéral: #109 / procédé de production: bleu azur clair 205 1 g + Na2CO3 .50 g / 871 C / 1 h # plus intense 206 1 g + Na2CO3 1 g / 871 C / 1 h minéral: #17 / procédé de production: a) bleu azur clair 207 l g + HCl 40 ml / trempage: 6 j i séparation et vif b) vert lime du liquide et du solida / séchage naturel / aigu (ton jaune) couleur du a) liquide b) solide minéral: #17 f procédé de production: a) bleu azur clair 208 1 g"+ HNO3 40 ml / trempage: 6 j / séparation et très vif b) vert du liquide et du solide / séchage naturel / de phtalo pâle séparation du liquide et du solide / couleur du a) liquide b) solide minéral: #34 i procédé de production: bleu azur 209 100 g + HNO3 100 ml / trempage: 5 m. / séchage naturel: 4 g + 20 ml éther / séchage naturel minéral: #4 / procédé de production: g t @ Na2C03 2 g: bleu azur 210 0# 871 C + 1 h à 871 C # 211 0# 1037 C+ 1 h à 1037 C minéral: #109 / procédé de production: 2 g + Na2CO3 2 g: bleu azur 212 0# 871 OC + 2 h à 871 C va # 213 0# 871 C + 4 h à 871 C s'intensifiant 214 0# 871 C + 8 h à 871 C minéral: #109 / procédé de production: 2 g + Na2CO3 2 g: bleu azur 215 0 #871 C + 1 h à 871 C # bleu azur 216 0# 1037 C+ 1 h à 1037 C plus intense minéral: #109 / procédé de production: 2 g + K2CO3 3 g: bleu azur très 217 0# 815 C clair # # bleu azur moyen 218 0# 871 C # bleu azur beaucoup 219 0# 926 C plus accentué # bleu azur encore 220 0# 982 C plus intense minéral: #109 / procédé de production: 2 g + K2C03 2 g: bleu azur clair 221 0# 871 OC bleu azur moyen 222 0# 926 C et vif # # bleu azur beaucoup 223 0# 982 C plus intense minéral: *34 / procédé de production: bleu azur moyen 224 100 g + HCl 100 ml 1 trempage: 5 m. f séchage sur plaque chauffante: 4 g + 20 ml éther / séchage naturel minéral: #34 I procédé de production: bleu azur plus 225 pierre recouverte de 1000 ml d'acide acétique pâle que le / séchage naturel f prélèvement des cristaux bleu azur intense formés sur la pierre: 2 g cristaux + 4 g ciment Portland + 6 cc eau f broyage manuél / moulage f durcissement f irradié au rayonnement γ à 18.85 Mrad minéral: i34 / procédé de production: bleu azur intense 226 pierre recouverte de 1000 ml d'acide acétique / séchage naturel f prélèvement des cristaux formés sur la pierre: 4 g de cristaux + 20 ml éther / séchage naturel minéral: *10 / procédé de production: bleu azur intense 227 2 g + Na2COo 2 g / 01 815 OC + 1 h à 815 OC minéral: #109 i procédé de production: 2 g + Na2CO3 2 g: bleu azur puissant 228 871 C / 1 h # plus puissant 229 871 C / 3 h # encore # 230 871 C / 6 h # et encore 231 871 C / 8 h minéral: #17 i procédé de production: a) bleu azur très 232 815 C / 1 h: I g + HNOs 40 ml i trempage: puissant et vif 14 j / séparation du liquide et du solide / b) vert påle séchage naturel / couleur du a) liquide b) solide minéral: #64 / procédé de production: bleu azur très 233 2 g + H2SO4 20 ml / séchage naturel / irradié vif au rayonnement électronique à 162,431 rad minéral: #34 / procédé de production: bleu très clair 234 100 g + HCl 100 ml / trempage: 5 m. / séchage Emitoyen entre le naturel: 4 g + 20 mi éther / séchage naturel bleu azur et le bleu turquoisel minéral: #96 / procédé de production: bleu royal intense 235 2 g + Na2CO3 2 g / 0# 1037 C + 1 h à 1037 OC minéral: #67 / procédé de production: bleu royal intense 236 poudre finement broyée et chauffée de 0# 593 C: .50 g + HNOs 15 ml I trempage: 2 j I séchage lent sur plaque chauffante: .1 g + 50 cc résine de polyester transparente + % cata lyseur / broyage manuel / moulage / dép8t dans un contenant hermétiquement fermé et déposé dans un four pour les plastiques à 37 C jus qu'à durcissement minéral: *67 / procédé de production: bleu royal très 237 pierre recouverte de HNOs 20 ml / trempage: l puissant sem. / irradié au rayonnement y a 11.4 Mrad / séchage sur bain de sable / couleur du liquide minéral: #95 / procédé de production: bleu royal intense 238 1 g + Na2CO3 2.50 g / 982 C / 1 h et foncé minéral: #42 I procédé de production: bleu royal aigu 239 pierre irradiée au rayonnement électronique à (léger ton violet) 319,882 rad, puis au rayonnement neutronique pendant 2,000 sec à 1012 / cm2 / sec minéral: #67 / procédé de production: bleu royal très 240 poudre finement broyée et chauffée de 0# 648 C: intense (ton vert .50 g + H2SO4 15 mi i trempage: 2 j / séchage émeraude) lent sur plaque chauffante: .50 g + 50 cc résine de polyester transparente + 1% cata I lyseur / broyage manuel / dépôt dans un conte I nant fermé d'un couvercle et déposé dans un I four pour les plastiques à 37 C jusqu'à durcissement irradié au rayonnement γ à: bleu royal (ton 241 5.7 Mrad vert émeraude + foncé et accentué que le bleu royal très intense (ton vert émeraude) 4 bleu royal beaucoup 242 17.1 Mrad plus foncé (ton vert émeraude) minéral: #17 / procédé de production: a) bleu émeraude 243 2 g + HNO5 20 ml + HCl 5 ml / trempage: 6 j / moyen, très vif séparation du liquide et du solide / séchage b) vert de phtalo naturel / couleur du a) liquide b) solide moyen / bleu vert intense minéraux: #81 + #98 / procédé de production: bleu émeraude 244 1 g #81 # Na2CO3 2 g / 0# 926 C / refroi intense dissement / ajout d'1 g #98 / 0# 926 C minéral: #64 f procédé de production: bleu émeraude très 245 l g + 6.50 g poudre de verre (spruce pine puissant batch) / broyage manuel / dépôt sur une plaque I de céramique biscuitée / chauffage dans un four de OtiOQO C en atmosphère normale i refroidissement lent au four # un peu plus sombre 246 irradié au rayonnement y à 7.41 Mrad minéral: #17 / procédé de production: a) bleu émeraude 247 2 g + HNOz 25 ml / trempage: á j I séparation vif et foncé du liquide et du solide / séchage naturel / b) bleu azur clair couleur du a) liquide b) du dépôt de matière / vert (mitoyen au fond du liquide c) solide entre le vert pomme et le vert menthel c) vert mousse minéraux: #9 + #98 / procédé de production: bleu de phtalo 248 t g #9 + Na2C05 2 g + 1 g #98 / 0#926 C minéraux: #107 + #98 / procédé de production: bleu de phtalo 249 1 g #167 + Na2CO3 3 g + 1 g #98 / 0# 871 C minéraux: #109 + #98 1 procédé de production: bleu de phtalo 250 .50 g #109 + Na2CO3 .50 g + .50 g #98 / 926 C / 1 h minéraux: #97 + #98 / procédé de production: bleu de phtalo 251 1 g #97 + Na2CO3 2 g + 1 g #98 / 871 C vif et foncé / 1 h minéral: #10 / procédé de production: 2 g + Na2CO3 2 g: bleu gris 252 0# 871 C + 1 h à 871 C # 253 0# 1037 C + 1 h à 1037 C minéral: #17 I procédé de production: a) bleu gris 254 12 g + H3PO4 40 ml J trempage: 3 h i séparab) bleu gris tion du ler liquide et du solide / ajout de c) gris H3PO4 40 ml au même solide / trempage: 1 sem.